БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая, мас.%: цемент 21,3-24,2; керамзит 57,6-64,0; керамзитовый песок 8,6-17,8; вспученный перлитовый песок 3,2-4,6; омыленную канифоль 0,001-0,0012; воду [1].
Задача изобретения состоит в получении бетонной смеси с включением промышленных отходов для изготовления прочных бетонных изделий повышенной морозостойкости.
2
3
Технический результат достигается тем, что бетонная смесь, включающая портландцемент, керамзит, керамзитовый песок, воду, дополнительно содержит шлам огранки хрусталя, характеризующийся удельной поверхностью 800-850 м/кг и насыпной плотностью 760-770 кг/м и суперпластификатор С-3 при следующем соотношении компонентов, мас.%: портландцемент 24,0-26,0; керамзит фракции 10-20 мм 5,8-11,2; керамзитовый песок 24,0-26,0; указанный шлам огранки хрусталя 24,0-26,0; суперпластификатор С-3 0,8-1,2; вода 14,0-17,0.
Составы бетонной смеси приведены в таблице.
Таблица
Компоненты
Содержание, мас.%:
состав №1
состав №2
состав №3
Портландцемент
24,0
25,0
26,0
Керамзит (фракция 10-20 мм)
11,2
8,5
5,8
Керамзитовый песок шлам огранки хрусталя
24,0
25,0
26,0
- с удельной поверхностью 800 м<sup>2</sup>/кг и насыпной плотностью 760 кг/м<sup>3</sup>
26,0
25,0
- с удельной поверхностью 850
м<sup>2</sup>/кг и насыпной плотностью 770 кг/м<sup>3</sup>
Суперпластификатор С-3
0,8
1,0
1,2
Вода
14,0
15,5
17,0
Прочность бетона на сжатие, МПа
не менее 5
не менее 5
не менее 5
Морозостойкость, циклы
не менее 10
не менее 10
не менее 10
2
3
Шлам огранки хрусталя образуется в процессе алмазного гранения и химической полировки хрусталя, содержит примеси корунда и кальцита. Отход представляет собой слежавшийся при хранении на открытом воздухе порошок серо-голубого цвета с относительной влажностью 20-22%. Удельная поверхность высушенного шлама 800-850 м/кг, насыпная плотность 760-770 кг/м.
Компоненты дозируют в требуемых количествах. Портландцемент, керамзит (фракция 10-20 мм), керамзитовый песок, шлам огранки хрусталя смешивают, добавляют воду, суперпластификатор С-3 и еще раз смешивают. Приготовленную бетонную смесь укладывают в металлические (предварительно смазанные минеральным маслом) формы и оставляют до затвердевания.
Источники информации
1. А.с.№1276650 СССР, С04В 28/02, 14/18, 1986, бюл. 46.